(57)【要約】【課題】本発明の課題は、駆動耐久性に優れる白色有機電界発光素子を提供することにある。【解決手段】基板上に、一対の電極と該電極間に発光層を含む少なくとも一層の有機層を有する白色有機電界発光素子であって、前記発光層が、少なくとも、凝集体発光材料、モノマー発光材料及びホスト材料を含有し、前記凝集体発光材料からの発光のピーク波長が、前記モノマー発光材料からの発光のピーク波長より長波長であることを特徴とする白色有機電界発光素子。【選択図】図１
2010135689.tif 000002
【特許請求の範囲】
【請求項１】
基板上に、一対の電極と該電極間に発光層を含む少なくとも一層の有機層を有する白色有機電界発光素子であって、前記発光層が、少なくとも、凝集体発光材料、モノマー発光材料及びホスト材料を含有し、前記凝集体発光材料からの発光のピーク波長が、前記モノマー発光材料からの発光のピーク波長より長波長であることを特徴とする白色有機電界発光素子。
【請求項２】
前記ホスト材料が、下記一般式（１）で表されるインドール化合物であることを特徴とする請求項１に記載の白色有機電界発光素子：
【化１】
2010135689.tif 000043
（一般式（１）中、Ｒ１０１〜Ｒ１０５は、水素原子又は置換基を表す。Ｒ１０６は２級または３級アルキル基を表す。Ｒ１０１とＲ１０６とは互いに結合し、環を形成しても良い。Ｌ１０１は連結基を表し、ｎ１０１は２以上の整数を表す。）。
【請求項３】
前記モノマー発光材料が、発光ピーク波長が４２０ｎｍ以上５００ｎｍ未満である青色燐光発光材料であることを特徴とする請求項１又は請求項２に記載の白色有機電界発光素子。
【請求項４】
前記凝集体発光材料が前記モノマー発光材料の凝集体であることを特徴とする請求項１〜請求項３のいずれか１項に記載の白色有機電界発光素子。
【請求項５】
前記モノマー発光材料が金属錯体であることを特徴とする請求項４に記載の白色有機電界発光素子。
【請求項６】
前記金属錯体が四座配位子の白金錯体であることを特徴とする請求項５に記載の白色有機電界発光素子。
【請求項７】
前記発光層が、更に、発光ピーク波長が５００ｎｍ以上５７０ｎｍ未満である緑色燐光発光材料及び発光ピーク波長が５７０ｎｍ以上６５０ｎｍ以下である赤色燐光発光材料の少なくとも一方を含むことを特徴とする請求項１〜請求項６のいずれか１項に記載の白色有機電界発光素子。
【請求項８】
前記発光層が、前記凝集体発光材料、前記モノマー発光材料及び前記ホスト材料を含む第１の発光層と、前記発光ピーク波長が５００ｎｍ以上５７０ｎｍ未満である緑色燐光発光材料及び前記発光ピーク波長が５７０ｎｍ以上６５０ｎｍ以下である赤色燐光発光材料の少なくとも一方を含む第２の発光層とを含むことを特徴とする請求項７に記載の白色有機電界発光素子。
【請求項９】
前記第２の発光層が、前記発光ピーク波長が５００ｎｍ以上５７０ｎｍ未満である緑色燐光発光材料及び前記発光ピーク波長が５７０ｎｍ以上６５０ｎｍ以下である赤色燐光発光材料を含むことを特徴とする請求項８に記載の白色有機電界発光素子。
【請求項１０】
前記発光層が、前記凝集体発光材料、前記モノマー発光材料及び前記ホスト材料を含む第１の発光層、前記発光ピーク波長が５００ｎｍ以上５７０ｎｍ未満である緑色燐光発光材料を含む第２の発光層、及び前記発光ピーク波長が５７０ｎｍ以上６５０ｎｍ以下である赤色燐光発光材料を含む第３の発光層とを含むことを特徴とする請求項７に記載の白色有機電界発光素子。
【請求項１１】
前記発光層の凝集体発光材料及びモノマー発光材料を含む発光材料濃度が２５質量％〜４０質量％であることを特徴とする請求項１〜請求項１０のいずれか１項に記載の白色有機電界発光素子。
【請求項１２】
前記インドール化合物が一般式（２）で表される化合物であることを特徴とする請求項２〜請求項１１のいずれか１項に記載の白色有機電界発光素子：
【化２】
2010135689.tif 000044
（一般式（２）中、Ｒ２０１〜Ｒ２０５は水素原子又は置換基を表す。Ｒ２０６は２級または３級アルキル基を表す。Ｒ２０１とＲ２０６とは互いに結合し、環を形成しても良い。Ｒ２０７は置換基を表す。ｎ２０１は２〜６の整数を表し、ｎ２０２は０〜４の整数を表す。但し、ｎ２０１＋ｎ２０２≦６  である。）。
【請求項１３】
前記インドール化合物が一般式（３）で表される化合物であることを特徴とする請求項２〜請求項１２のいずれか１項に記載の白色有機電界発光素子：
【化３】
2010135689.tif 000045
（一般式（３）中、Ｒ３０１〜Ｒ３０５は水素原子又は置換基を表す。Ｒ３０６は２級または３級アルキル基を表す。Ｒ３０１とＲ３０６とは互いに結合し、環を形成しても良い。Ｒ３１１〜Ｒ３１５は水素原子又は置換基を表す。Ｒ３１６は２級または３級の炭素原子を有するアルキル基を表す。Ｒ３１１とＲ３１６とは互いに結合し、環を形成しても良い。Ｒ３２１〜Ｒ３２４は水素原子又は置換基を表す。）。
【発明の詳細な説明】
【技術分野】
【０００１】
本発明はフルカラ−ディスプレイ、バックライト、照明光源等の面光源やプリンタ−等の光源アレイ等に有効に利用できる白色有機電界発光素子（以下、白色有機ＥＬ素子と呼ぶ場合がある。）に関する。
【背景技術】
【０００２】
今日、種々の表示素子に関する研究開発が活発であり、中でも有機ＥＬ素子は、低電圧で高輝度の発光を得ることができるため、有望な表示素子として注目されている。
【０００３】
有機ＥＬ素子は、発光層もしくは発光層を含む複数の有機層と、有機層を挟んだ対向電極とから構成されている。有機ＥＬ素子は、陰極から注入された電子と陽極から注入された正孔とが有機層において再結合し、生成した励起子からの発光、及び前記励起子からエネルギー移動して生成した他の分子の励起子からの発光の少なくとも一方を利用した発光を得るための素子である。
【０００４】
有機ＥＬ素子の発光層は、一般に、発光材料とホスト材料を含有する。発光材料としては、蛍光発光材料及び燐光発光材料が知られている。中でも、燐光発光材料は、蛍光発光材料に比べて高い量子収率が期待できることから、探索が続けられている。例えば、４座以上の多座白金錯体が高い発光効率を有し、且つ駆動耐久性に優れる発光材料として開示されている（例えば、特許文献１参照）。
【０００５】
また、ホスト材料として、多くの有機化合物が知られている。例えば、カルバゾール骨格を有するもの、ジアリールアミン骨格を有するもの、ピリジン骨格を有するもの、ピラジン骨格を有するもの、トリアジン骨格を有するもの、及びアリールシラン骨格を有するものが知られている。あるいは、特定の構造のインドール化合物が、耐久性と発光効率の向上に優れると開示されている（例えば、特許文献２参照）。
【０００６】
一方、有機ＥＬ素子は、複数の発光色を組み合わせる混色によってさまざまな発光色の発光が可能となることも特徴である。
発光色の中で、特に白色発光のニーズは高い。白色発光は、一般照明における省電力、車載ディスプレイ、あるいはバックライトとしても活用できる。さらに、カラーフィルタを用いて青、緑、赤の画素に分けることが可能であり、フルカラー表示装置も可能である。
【０００７】
しかしながら、励起子エネルギーの異なる発光材料間では、相互作用により、エネルギー移動等によって、消光したり、発光色が変化するなどの問題が生じる場合が指摘されている。互いの相互作用を無くして、各々の発光材料が所定の発光をするために、互いに発光材料を隔離する手段が提案されている。
【０００８】
例えば、短波長発光である青色発光層と長波長発光である赤色発光層との２層を積層することにより、両発光層の混色として白色の発光を得るようにしたものが提案されている（例えば、特許文献３参照）。
しかしながら、このような発色の異なる（異なるピーク波長の）２層の発光層を積層したものにおいては、素子の駆動時間すなわち発光時間や印加電圧の変化に伴って、キャリア輸送性のバランスが変化する等により、色度変化（色ズレ）や輝度低下を生じるの問題があった。従って、白色発光有機ＥＬ素子で、耐久性と電圧依存性を改良することが大きな課題であった。
【特許文献１】特開２００７−７３６２０号公報
【特許文献２】ＷＯ２００８／０６６１９６号公報
【特許文献３】特開平７−１４２１６９号公報
【発明の開示】
【発明が解決しようとする課題】
【０００９】
本発明の目的は、耐久性に優れた白色有機ＥＬ素子を提供することにある。
【課題を解決するための手段】
【００１０】
本発明の上記課題は、下記の手段により達成されるものである。
＜１＞  基板上に、一対の電極と該電極間に発光層を含む少なくとも一層の有機層を有する白色有機電界発光素子であって、前記発光層が、少なくとも、凝集体発光材料、モノマー発光材料及びホスト材料を含有し、前記凝集体発光材料からの発光のピーク波長が、前記モノマー発光材料からの発光のピーク波長より長波長であることを特徴とする白色有機電界発光素子。
＜２＞  前記ホスト材料が、下記一般式（１）で表されるインドール化合物であることを特徴とする＜１＞に記載の白色有機電界発光素子：
【００１１】
【化１】
2010135689.tif 000003
【００１２】
（一般式（１）中、Ｒ１０１〜Ｒ１０５は、水素原子又は置換基を表す。Ｒ１０６は２級または３級アルキル基を表す。Ｒ１０１とＲ１０６とは互いに結合し、環を形成しても良い。Ｌ１０１は連結基を表し、ｎ１０１は２以上の整数を表す。）。
＜３＞  前記モノマー発光材料が、発光ピーク波長が４２０ｎｍ以上５００ｎｍ未満である青色燐光発光材料であることを特徴とする＜１＞又は＜２＞に記載の白色有機電界発光素子。
＜４＞  前記凝集体発光材料が前記モノマー発光材料の凝集体であることを特徴とする＜１＞〜＜３＞のいずれかに記載の白色有機電界発光素子。
＜５＞  前記モノマー発光材料が金属錯体であることを特徴とする＜４＞に記載の白色有機電界発光素子。
＜６＞  前記金属錯体が四座配位子の白金錯体であることを特徴とする＜５＞に記載の白色有機電界発光素子。
＜７＞  前記発光層が、更に、発光ピーク波長が５００ｎｍ以上５７０ｎｍ未満である緑色燐光発光材料及び発光ピーク波長が５７０ｎｍ以上６５０ｎｍ以下である赤色燐光発光材料の少なくとも一方を含むことを特徴とする＜１＞〜＜６＞のいずれかに記載の白色有機電界発光素子。
＜８＞  前記発光層が、前記凝集体発光材料、前記モノマー発光材料及び前記ホスト材料を含む第１の発光層と、前記発光ピーク波長が５００ｎｍ以上５７０ｎｍ未満である緑色燐光発光材料及び前記発光ピーク波長が５７０ｎｍ以上６５０ｎｍ以下である赤色燐光発光材料の少なくとも一方を含む第２の発光層とを含むことを特徴とする＜７＞に記載の白色有機電界発光素子。
＜９＞  前記第２の発光層が、前記発光ピーク波長が５００ｎｍ以上５７０ｎｍ未満である緑色燐光発光材料及び前記発光ピーク波長が５７０ｎｍ以上６５０ｎｍ以下である赤色燐光発光材料を含むことを特徴とする＜８＞に記載の白色有機電界発光素子。
＜１０＞  前記発光層が、前記凝集体発光材料、前記モノマー発光材料及び前記ホスト材料を含む第１の発光層、前記発光ピーク波長が５００ｎｍ以上５７０ｎｍ未満である緑色燐光発光材料を含む第２の発光層、及び前記発光ピーク波長が５７０ｎｍ以上６５０ｎｍ以下である赤色燐光発光材料を含む第３の発光層とを含むことを特徴とする＜７＞に記載の白色有機電界発光素子。
＜１１＞  前記発光層の凝集体発光材料及びモノマー発光材料を含む発光材料濃度が２５質量％〜４０質量％であることを特徴とする＜１＞〜＜１０＞のいずれかに記載の白色有機電界発光素子。
＜１２＞  前記インドール化合物が一般式（２）で表される化合物であることを特徴とする＜２＞〜＜１１＞のいずれかに記載の白色有機電界発光素子：
【００１３】
【化２】
2010135689.tif 000004
【００１４】
（一般式（２）中、Ｒ２０１〜Ｒ２０５は水素原子又は置換基を表す。Ｒ２０６は２級または３級アルキル基を表す。Ｒ２０１とＲ２０６とは互いに結合し、環を形成しても良い。Ｒ２０７は置換基を表す。ｎ２０１は２〜６の整数を表し、ｎ２０２は０〜４の整数を表す。但し、ｎ２０１＋ｎ２０２≦６  である。）。
＜１３＞  前記インドール化合物が一般式（３）で表される化合物であることを特徴とする＜２＞〜＜１２＞のいずれかに記載の白色有機電界発光素子：
【００１５】
【化３】
2010135689.tif 000005
【００１６】
（一般式（３）中、Ｒ３０１〜Ｒ３０５は水素原子又は置換基を表す。Ｒ３０６は２級または３級アルキル基を表す。Ｒ３０１とＲ３０６とは互いに結合し、環を形成しても良い。Ｒ３１１〜Ｒ３１５は水素原子又は置換基を表す。Ｒ３１６は２級または３級の炭素原子を有するアルキル基を表す。Ｒ３１１とＲ３１６とは互いに結合し、環を形成しても良い。Ｒ３２１〜Ｒ３２４は水素原子又は置換基を表す。）。
【発明の効果】
【００１７】
本発明によれば、耐久性の優れた白色有機ＥＬ素子が提供される。
本発明の白色有機ＥＬ素子は、発光材料がモノマー発光材料とモノマー発光材料が会合した凝集体発光材料とにより構成され、それらからの発光の混色により、白色光を得るものである。本発明の会合発光を利用した白色発光素子は、発光層構成が単純であり、かつそれぞれ異なる発光色の発光材料を用いた多色発光型素子に比べて、駆動耐久性に優れ、劣化による色ずれや輝度低下が起こりにくい等が特徴である。また、更に、緑色燐光発光材料や赤色燐光発光材料を組み合わせて用いることにより、より演色性の高い白色素子の形成が可能である。
【発明を実施するための最良の形態】
【００１８】
以下、白色有機ＥＬ素子について詳細に説明する。
本発明における白色有機ＥＬ素子は、基板上に陰極と陽極を有し、両電極の間に有機発光層（以下、単に「発光層」と称する場合がある。）を含む有機化合物層を有する。発光素子の性質上、陽極及び陰極のうち少なくとも一方の電極は、透明であることが好ましい。
本発明における有機化合物層は、単層または積層のいずれであってもよい。積層の場合の態様としては、陽極側から、正孔輸送層、発光層、電子輸送層の順に積層されている態様が好ましい。更に、正孔輸送層と発光層との間、又は、発光層と電子輸送層との間には、電荷ブロック層等を有していてもよい。陽極と正孔輸送層との間に、正孔注入層を有してもよく、陰極と電子輸送層との間には、電子注入層を有してもよい。尚、各層は複数の二次層に分かれていてもよい。
【００１９】
本発明における白色有機ＥＬ素子は、基板上に、一対の電極と該電極間に発光層を含む少なくとも一層の有機層を有する白色有機電界発光素子（以下、適宜「白色有機ＥＬ素子」と称する場合がある。）であって、前記発光層が、少なくとも、凝集体発光材料、モノマー発光材料及びホスト材料を含有し、前記凝集体発光材料からの発光のピーク波長が、前記モノマー発光材料からの発光のピーク波長より長波長である。
本発明に於けるモノマー発光材料は、凝集体を形成することにより、該モノマー発光材料における発光とは異なった発光を示す。好ましくは、凝集体からの発光のピーク波長が、モノマー発光材料からの発光のピーク波長より５０ｎｍ以上長波長であり、より好ましくは、７０ｎｍ以上長波長である。
発光層中のモノマー発光材料と凝集体発光材料との含有比率は、それぞれの発光ピーク強度の比で１：０．４の範囲が好ましく、より好ましくは１：０．６の範囲、更に好ましくは、１：０．８の範囲である。
【００２０】
（１）ホスト材料
特に、ホスト材料としてインドール化合物を用いることによって、モノマー発光材料の会合が促進され、安定な凝集体発光材料を得ることができる。
【００２１】
本発明に於けるホスト材料は、好ましくは、下記一般式（１）で表されるインドール化合物である。
【００２２】
【化４】
2010135689.tif 000006
【００２３】
一般式（１）中、Ｒ１０１〜Ｒ１０５は、水素原子又は置換基を表す。Ｒ１０６は２級または３級アルキル基を表す。Ｒ１０１とＲ１０６とは互いに結合し、環を形成しても良い。Ｌ１０１は連結基を表し、ｎ１０１は２以上の整数を表す。
前記インドール化合物は、より好ましくは、一般式（２）で表される化合物である。
【００２４】
【化５】
2010135689.tif 000007
【００２５】
一般式（２）中、Ｒ２０１〜Ｒ２０５は水素原子又は置換基を表す。Ｒ２０６は２級または３級アルキル基を表す。Ｒ２０１とＲ２０６とは互いに結合し、環を形成しても良い。Ｒ２０７は置換基を表す。ｎ２０１は２〜６の整数を表し、ｎ２０２は０〜４の整数を表す。但し、ｎ２０１＋ｎ２０２≦６である。
前記インドール化合物は、好ましくは、一般式（３）で表される化合物である。
【００２６】
【化６】
2010135689.tif 000008
【００２７】
一般式（３）中、Ｒ３０１〜Ｒ３０５は水素原子又は置換基を表す。Ｒ３０６は２級または３級アルキル基を表す。Ｒ３０１とＲ３０６とは互いに結合し、環を形成しても良い。Ｒ３１１〜Ｒ３１５は水素原子又は置換基を表す。Ｒ３１６は２級または３級の炭素原子を有するアルキル基を表す。Ｒ３１１とＲ３１６とは互いに結合し、環を形成しても良い。Ｒ３２１〜Ｒ３２４は水素原子又は置換基を表す。
【００２８】
本発明に於けるインドール化合物について、さらに詳細に説明する。
始めに、一般式（１）について説明する。
【００２９】
Ｒ１０１〜Ｒ１０５は水素原子又は置換基を表す。
置換基としては例えば、アルキル基（好ましくは炭素数１〜３０、より好ましくは炭素数１〜２０、特に好ましくは炭素数１〜１０であり、例えばメチル、エチル、ｉｓｏ−プロピル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、
【００３０】
アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、
【００３１】
カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオなどが挙げられる。）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、
【００３２】
リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。これらの置換基は更に置換されてもよい。
【００３３】
Ｒ１０１〜Ｒ１０５は水素原子、アルキル基、アリール基、ヘテロアリール基が好ましく、水素原子、アルキル基、アリール基がより好ましく、水素原子、アルキル基がさらに好ましく、水素原子が特に好ましい。
【００３４】
Ｒ１０６は、２級または３級のアルキル基を表す。Ｒ１０６の２級または３級アルキル基は、インドール環に直結することが好ましい（例えばｔ−ブチル基、イソプロピル基、イソブチル基、イソペンチル基、シクロプロピル基、シクロペンチル基、シクロヘキシル基、２−フェニル−２−プロピル基、２−（２−ピリジル）プロピル基など）。Ｒ１０６は３級アルキル基が好ましく、３級炭素原子がインドール環に結合したアルキル基がより好ましく、３級炭素原子がインドール環に結合した炭素数４〜１０のアルキル基がさらに好ましく、３級炭素原子がインドール環に結合した炭素数４〜６のアルキル基が特に好ましい（好ましくはｔ−ブチル基）。さらに、Ｒ１０１とＲ１０６とは互いに結合し、環を形成しても良い。Ｒ１０１とＲ１０６が互いに結合して形成する環としては、例えばシクロペンテン環、シクロヘキセン環、１，４−シクロヘキサジエン環、シクロヘプテン環、シクロオクテン環などが挙げられる。
Ｒ１０６は、置換基を有してもよく、置換基としては、例えば前記Ｒ１０１〜Ｒ１０５で表される置換基として挙げたものが適用できる。
【００３５】
Ｌ１０１は連結基を表す。連結基としては、炭素原子、窒素原子、酸素原子、硫黄原子、ケイ素原子、リン原子から選択される原子を含んで構成される連結基が好ましく、アルキル連結基、アリール連結基、ヘテロアリール連結基がより好ましく、アリール連結基、ヘテロアリール連結基が更に好ましく、アリール連結基が特に好ましい。
Ｌ１０１で表される連結基は置換基を有してもよく、置換基としては、例えば前記Ｒ１０１〜Ｒ１０５で表される置換基として挙げたものが適用できる。
Ｌ１０１で表される連結基の具体例としては、例えば以下のものが挙げられる。
【００３６】
【化７】
2010135689.tif 000009
【００３７】
【化８】
2010135689.tif 000010
【００３８】
【化９】
2010135689.tif 000011
【００３９】
【化１０】
2010135689.tif 000012
【００４０】
【化１１】
2010135689.tif 000013
【００４１】
ｎ１０１は２以上の整数を表し、２〜４の整数が好ましく、２、３がより好ましく、２がさらに好ましい。
なお、一般式（１）における複数のインドール骨格部分の構造は同一または互いに異なっていてもよい。
【００４２】
一般式（１）で表される化合物は、一般式（２）で表される化合物が好ましく、一般式（３）で表される化合物がより好ましい。
【００４３】
一般式（２）について説明する。
Ｒ２０１〜Ｒ２０６はそれぞれ前記Ｒ１０１〜Ｒ１０６と同義であり、好ましい範囲も同じである。さらに、Ｒ２０１とＲ２０６とは互いに結合し、環を形成しても良い。Ｒ２０１とＲ２０６が互いに結合して形成する環としては、例えばシクロペンテン環、シクロヘキセン環、１，４−シクロヘキサジエン環、シクロヘプテン環、シクロオクテン環などが挙げられる。
Ｒ２０６は、置換基を有してもよく、置換基としては、例えば前記Ｒ１０１〜Ｒ１０５で表される置換基として挙げたものが適用できる。
【００４４】
Ｒ２０７は置換基を表す。置換基としては、前記Ｒ１０１で説明した置換基が挙げられ、アルキル基、アリール基、シリル基が好ましく、アルキル基、アリール置換シリル基がより好ましく、アルキル基、トリフェニルシリル基が更に好ましい。
【００４５】
ｎ２０１は２〜６の整数を表し、ｎ２０２は０〜４の整数を表す。但し、ｎ２０１＋ｎ２０２≦６  である。ｎ２０１は２〜４の整数が好ましく、２、３がより好ましく、２が
さらに好ましい。ｎ２０２は０〜３が好ましく、０〜２がより好ましく、０〜１がさらに好ましく、０が特に好ましい。ｎ２０１が２〜４の整数の場合、複数のＲ２０７は、同一または互いに異なってもよい。
なお、一般式（２）における複数のインドール骨格部分の構造は同一または互いに異なっていてもよい。
【００４６】
一般式（３）について説明する。
Ｒ３０１〜Ｒ３０６はそれぞれ前記Ｒ１０１〜Ｒ１０６と同義であり、好ましい範囲も同じである。さらに、Ｒ３０１とＲ３０６とは互いに結合し、環を形成しても良い。Ｒ３０１とＲ３０６が互いに結合して形成する環としては、例えばシクロペンテン環、シクロヘキセン環、１，４−シクロヘキサジエン環、シクロヘプテン環、シクロオクテン環などが挙げられる。
Ｒ３０６は、置換基を有してもよく、置換基としては、例えば前記Ｒ１０１〜Ｒ１０５で表される置換基として挙げたものが適用できる。
Ｒ３１１〜Ｒ３１６はそれぞれ前記Ｒ１０１〜Ｒ１０６と同義であり、好ましい範囲も同じである。さらに、Ｒ３１１とＲ３１６とは互いに結合し、環を形成しても良い。Ｒ３１１とＲ３１６が互いに結合して形成する環としては、例えばシクロペンテン環、シクロヘキセン環、１，４−シクロヘキサジエン環、シクロヘプテン環、シクロオクテン環などが挙げられる。
Ｒ３１６は、置換基を有してもよく、置換基としては、例えば前記Ｒ１０１〜Ｒ１０５で表される置換基として挙げたものが適用できる。
【００４７】
Ｒ３２１〜Ｒ３２４は水素原子又は置換基を表す。置換基としては、前記Ｒ１０１で説明した置換基が挙げられる。Ｒ３２１、Ｒ３２２、Ｒ３２４は水素原子、アルキル基、アリール基が好ましく、水素原子、アルキル基がより好ましく、水素原子がさらに好ましい。Ｒ３２３は、水素原子、アルキル基、アリール基が好ましく、水素原子、アルキル基、アリール置換シリル基がより好ましく、水素原子、トリフェニルシリル基がさらに好ましい。
【００４８】
本発明に用いられるインドール誘導体は低分子量化合物であっても良いし、残基がポリマー主鎖に接続された高分子量化合物（好ましくは質量平均分子量１０００〜５００００００、より好ましくは５０００〜２００００００、更に好ましくは１００００〜１００００００）もしくは、本発明のインドール誘導体構造を主鎖に持つ高分子量化合物（好ましくは質量平均分子量１０００〜５００００００、より好ましくは５０００〜２００００００、更に好ましくは１００００〜１００００００）であっても良い。高分子量化合物の場合はホモポリマーであっても良いし、他のポリマーとの共重合体であっても良く、共重合体である場合はランダム共重合体であっても、ブロック共重合体であっても良い。更に共重合体の場合、発光機能を有する化合物および／または電荷輸送機能を有する化合物をポリマー内に有しても良い。
【００４９】
次に本発明の化合物例を示すが、本発明は、特にこれに限定されるものではない。
【００５０】
【化１２】
2010135689.tif 000014
【００５１】
【化１３】
2010135689.tif 000015
【００５２】
【化１４】
2010135689.tif 000016
【００５３】
【化１５】
2010135689.tif 000017
【００５４】
【化１６】
2010135689.tif 000018
【００５５】
【化１７】
2010135689.tif 000019
【００５６】
（２）凝集体発光材料、モノマー発光材料
本発明に用いられる凝集体発光材料及びモノマー発光材料は、好ましくは、燐光発光材料である。より好ましくは、前記凝集体発光材料が前記モノマー発光材料の凝集体である。
好ましくは、凝集体発光材料及びモノマー発光材料が共に金属錯体である。
好ましくは、金属錯体が、四座配位子の白金錯体である。
【００５７】
本発明で使用できる燐光発光材料は、例えば、遷移金属原子又はランタノイド原子を含む錯体が挙げられる。
遷移金属原子としては、特に限定されないが、好ましくは、ルテニウム、ロジウム、パラジウム、タングステン、レニウム、オスミウム、イリジウム、及び白金が挙げられ、より好ましくは、レニウム、イリジウム、及び白金である。
ランタノイド原子としては、ランタン、セリウム、プラセオジム、ネオジム、サマリウム、ユーロピウム、ガドリニウム、テルビウム、ジスプロシウム、ホルミウム、エルビウム、ツリウム、イッテルビウム、ルテシウムが挙げられる。これらのランタノイド原子の中でも、ネオジム、ユーロピウム、及びガドリニウムが好ましい。
【００５８】
錯体の配位子としては、例えば、Ｇ．Ｗｉｌｋｉｎｓｏｎ等著，Ｃｏｍｐｒｅｈｅｎｓｉｖｅ  Ｃｏｏｒｄｉｎａｔｉｏｎ  Ｃｈｅｍｉｓｔｒｙ，  Ｐｅｒｇａｍｏｎ  Ｐｒｅｓｓ社１９８７年発行、Ｈ．Ｙｅｒｓｉｎ著，「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」  Ｓｐｒｉｎｇｅｒ−Ｖｅｒｌａｇ社１９８７年発行、山本明夫著「有機金属化学−基礎と応用−」裳華房社１９８２年発行等に記載の配位子などが挙げられる。
具体的な配位子としては、好ましくは、ハロゲン配位子（好ましくは塩素配位子）、含窒素ヘテロ環配位子（例えば、フェニルピリジン、ベンゾキノリン、キノリノール、ビピリジル、フェナントロリンなど）、ジケトン配位子（例えば、アセチルアセトンなど）、カルボン酸配位子（例えば、酢酸配位子など）、一酸化炭素配位子、イソニトリル配位子、シアノ配位子であり、より好ましくは、含窒素ヘテロ環配位子である。上記錯体は、化合物中に遷移金属原子を一つ有してもよいし、また、２つ以上有するいわゆる複核錯体であってもよい。異種の金属原子を同時に含有していてもよい。
【００５９】
これらの中でも、発光材料の具体例としては、例えば、ＵＳ６３０３２３８Ｂ１号公報、ＵＳ６０９７１４７号公報、ＷＯ００／５７６７６号公報、ＷＯ００／７０６５５号公報、ＷＯ０１／０８２３０号公報、ＷＯ０１／３９２３４Ａ２号公報、ＷＯ０１／４１５１２Ａ１号公報、ＷＯ０２／０２７１４Ａ２号公報、ＷＯ０２／１５６４５Ａ１号公報、ＷＯ０２／４４１８９Ａ１号公報、特開２００１−２４７８５９号公報、特開２００２−３０２６７１号公報、特開２００２−１１７９７８号公報、特開２００２−２２５３５２号公報、特開２００２−２３５０７６号公報、特開２００３−１２３９８２号公報、特開２００２−１７０６８４号公報、ＥＰ１２１１２５７号公報、特開２００２−２２６４９５号公報、特開２００２−２３４８９４号公報、特開２００１−２４７８５９号公報、特開２００１−２９８４７０号公報、特開２００２−１７３６７４号公報、特開２００２−２０３６７８号公報、特開２００２−２０３６７９号公報、特開２００４−３５７７９１号公報、特開２００６−２５６９９９号公報、特開２００７−１９４６２号公報等に記載の燐光発光化合物などが挙げられる。
【００６０】
また、本発明における燐光発光材料として、電子輸送性発光材料又は正孔輸送性発光材料が用いられる。
電子輸送性発光材料としては、好ましくは、その電子親和力（Ｅａ）が２．５ｅＶ以上３．５ｅＶ以下であり、イオン化ポテンシャル（Ｉｐ）が５．７ｅＶ以上７．０ｅＶ以下の電子輸送性発光材料である。
好ましく用いることのできる材料は、ルテニウム、ロジウム、パラジウム、タングステン、レニウム、オスミウム、イリジウム、白金、ランタン、セリウム、プラセオジム、ネオジム、サマリウム、ユーロピウム、ガドリニウム、テルビウム、ジスプロシウム、ホルミウム、エルビウム、ツリウム、イッテルビウム、及びルテシウム錯体を挙げる事ができる。より好ましくは、ルテニウム、ロジウム、パラジウム、又は白金錯体であり、最も好ましくは白金錯体である。
本発明に用いられる白金錯体の具体例を以下に示すが、これらに限定されものではない。
【００６１】
【化１８】
2010135689.tif 000020
【００６２】
【化１９】
2010135689.tif 000021
【００６３】
【化２０】
2010135689.tif 000022
【００６４】
【化２１】
2010135689.tif 000023
【００６５】
【化２２】
2010135689.tif 000024
【００６６】
【化２３】
2010135689.tif 000025
【００６７】
【化２４】
2010135689.tif 000026
【００６８】
【化２５】
2010135689.tif 000027
【００６９】
【化２６】
2010135689.tif 000028
【００７０】
【化２７】
2010135689.tif 000029
【００７１】
【化２８】
2010135689.tif 000030
【００７２】
＜正孔輸送性燐光発光材料＞
本発明における燐光発光材料として、正孔輸送性燐光発光材料を用いることができる。正孔輸送性燐光発光材料としては、好ましくは、その電子親和力（Ｅａ）が２．４ｅＶ以上３．４ｅＶ以下であり、イオン化ポテンシャル（Ｉｐ）が５．０ｅＶ以上６．３ｅＶ以下の正孔輸送性燐光発光材料である。
好ましく用いることのできる材料は、ルテニウム、ロジウム、パラジウム、タングステン、レニウム、オスミウム、イリジウム、白金、ランタン、セリウム、プラセオジム、ネオジム、サマリウム、ユーロピウム、ガドリニウム、テルビウム、ジスプロシウム、ホルミウム、エルビウム、ツリウム、イッテルビウム、及びルテシウム錯体を挙げる事ができ、より好ましくは、イリジウム錯体である。
具体的イリジウム錯体の例を以下に例示するが、本発明はこれらに限定されものではない。
【００７３】
【化２９】
2010135689.tif 000031
【００７４】
【化３０】
2010135689.tif 000032
【００７５】
これらの中で、４２０ｎｍ以上５００ｎｍ未満に発光ピークを持つ青色燐光発光材料としては、例えば以下に示すものが挙げられるが、これらに限定されるものではない。
【００７６】
【化３１】
2010135689.tif 000033
【００７７】
５００ｎｍ以上５７０ｎｍ未満に発光ピークを持つ緑色燐光発光材料としては、例えば以下に示すものが挙げられるが、これらに限定されるものではない。
【００７８】
【化３２】
2010135689.tif 000034
【００７９】
５７０ｎｍ以上６５０ｎｍ以下に発光ピークを持つ赤色燐光発光材料としては、例えば以下に示すものが挙げられるが、これらに限定されるものではない。
【００８０】
【化３３】
2010135689.tif 000035
【００８１】
１．白色有機電界発光素子の構成
本発明の白色有機電界発光素子は、基板上に、一対の電極と該電極間に発光層を含む少なくとも一層の有機層を有する白色有機電界発光素子であって、前記発光層が、少なくとも、凝集体発光材料、モノマー発光材料及びホスト材料を含有し、前記凝集体発光材料からの発光のピーク波長が、前記モノマー発光材料からの発光のピーク波長より長波長であることを特徴とする。
図面により、本発明の白色有機電界発光素子の層構成を説明する。
図面により、本発明の有機ＥＬ素子の構成を説明する。
図１は、本発明の有機ＥＬ素子の断面構成を示す概念図である。基板１上に、陽極２、正孔注入層３、正孔輸送層４を有し、その上に、発光層５、電子輸送層６、電子注入層７、陰極８を有する。
【００８２】
図２は、本発明の有機ＥＬ素子の別の態様の断面構成を示す概念図である。
基板１上に、陽極２、正孔注入層３、正孔輸送層４を有し、その上に、第１の発光層１５−１、第２の発光層１５−２を有し、その上に、電子輸送層６、電子注入層７、陰極８を有する。第１の発光層１５−１は、４２０ｎｍ以上５００ｎｍ未満に発光ピークを持つ青色発光（Ｂ発光）の燐光発光材料（「青色燐光発光材料」と記載する場合がある）を含有し、第２の発光層１５−２は、５００ｎｍ以上５７０ｎｍ未満に発光ピークを持つ緑色発光（Ｇ発光）の燐光発光材料（「緑色燐光発光材料」と記載する場合がある）と５７０ｎｍ以上６５０ｎｍ以下に発光ピークを持つ赤色発光（Ｒ発光）の燐光発光材料（「緑色燐光発光材料」と記載する場合がある）とを含有する。
発光層の構成としては、第１の発光層１５−１が、緑色燐光発光材料と赤色燐光発光材料とを含有する層であって、第２の発光層１５−２が、青色燐光発光材料を含有する層であっても良い。
該構成によれば、青色燐光発光材料から生成する励起子が直接に、緑色燐光発光材料又は赤色燐光発光材料から生成する励起子と接触することが防止され、励起子間のエネルギー移動などによる色ズレや消光などによる非効率化が防止され、発光効率が向上する。
【００８３】
図３は、本発明の別の態様の有機ＥＬ素子の断面構成を示す概念図である。
基板１上に、陽極２、正孔注入層３、正孔輸送層４を有し、その上に、第１の発光層２５−１、第２の発光層２５−２、及び第３の発光層２５−３を有し、その上に、電子輸送層６、電子注入層７、陰極８を有する。第１の発光層２５−１は、青色燐光発光材料を含有し、第２の発光層２５−２は、緑色燐光発光材料を含有し、第３の発光層２５−３は、赤色燐光発光材料を含有する。
発光層の構成としては、第１の発光層２５−１が、赤色燐光発光材料を含有する層であり、第２の発光層２５−２が、緑色燐光発光材料を含有する層であって、第３の発光層２５−３が、青色燐光発光材料を含有する層であっても良い。
また、第１の発光層２５−１が、緑色燐光発光材料を含有する層であり、第２の発光層２５−２が、青色燐光発光材料を含有する層であって、第３の発光層２５−３が、赤色燐光発光材料を含有する層であっても良い。
更にまた、第１の発光層２５−１が、赤色燐光発光材料を含有する層であり、第２の発光層２５−２が、青色燐光発光材料を含有する層であって、第３の発光層２５−３が、緑色燐光発光材料を含有する層であっても良い。
該構成によれば、青色燐光発光材料から生成する励起子が直接に、緑色燐光発光材料又は赤色燐光発光材料から生成する励起子と接触することが更に防止され、励起子間のエネルギー移動などによる色ズレや消光などによる非効率化が防止され、発光効率が向上する。
【００８４】
次に、本発明の発光素子を構成する要素について、詳細に説明する。
【００８５】
（基板）
本発明で使用する基板としては、有機化合物層から発せられる光を散乱又は減衰させない基板であることが好ましい。その具体例としては、ジルコニア安定化イットリウム（ＹＳＺ）、ガラス等の無機材料、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、およびポリ（クロロトリフルオロエチレン）等の有機材料が挙げられる。
例えば、基板としてガラスを用いる場合、その材質については、ガラスからの溶出イオンを少なくするため、無アルカリガラスを用いることが好ましい。また、ソーダライムガラスを用いる場合には、シリカなどのバリアコートを施したものを使用することが好ましい。有機材料の場合には、耐熱性、寸法安定性、耐溶剤性、電気絶縁性、及び加工性に優れていることが好ましい。
【００８６】
基板の形状、構造、大きさ等については、特に制限はなく、発光素子の用途、目的等に応じて適宜選択することができる。一般的には、基板の形状としては、板状であることが好ましい。基板の構造としては、単層構造であってもよいし、積層構造であってもよく、また、単一部材で形成されていてもよいし、２以上の部材で形成されていてもよい。
【００８７】
基板は、無色透明であっても、有色透明であってもよいが、有機発光層から発せられる光を散乱又は減衰等させることがない点で、無色透明であることが好ましい。
【００８８】
基板には、その表面又は裏面に透湿防止層（ガスバリア層）を設けることができる。
透湿防止層（ガスバリア層）の材料としては、窒化珪素、酸化珪素などの無機物が好適に用いられる。透湿防止層（ガスバリア層）は、例えば、高周波スパッタリング法などにより形成することができる。
熱可塑性基板を用いる場合には、更に必要に応じて、ハードコート層、アンダーコート層などを設けてもよい。
【００８９】
（陽極）
陽極は、通常、有機化合物層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられる。
【００９０】
陽極の材料としては、例えば、金属、合金、金属酸化物、導電性化合物、又はこれらの混合物が好適に挙げられる。陽極材料の具体例としては、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル等の金属、さらにこれらの金属と導電性金属酸化物との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられる。この中で好ましいのは、導電性金属酸化物であり、特に、生産性、高導電性、透明性等の点からはＩＴＯが好ましい。
【００９１】
陽極は、例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、陽極を構成する材料との適性を考慮して適宜選択した方法に従って、前記基板上に形成することができる。例えば、陽極の材料として、ＩＴＯを選択する場合には、陽極の形成は、直流又は高周波スパッタ法、真空蒸着法、イオンプレーティング法等に従って行うことができる。
【００９２】
本発明の有機電界発光素子において、陽極の形成位置としては特に制限はなく、発光素子の用途、目的に応じて適宜選択することができる。が、前記基板上に形成されるのが好ましい。この場合、陽極は、基板における一方の表面の全部に形成されていてもよく、その一部に形成されていてもよい。
【００９３】
なお、陽極を形成する際のパターニングとしては、フォトリソグラフィーなどによる化学的エッチングによって行ってもよいし、レーザーなどによる物理的エッチングによって行ってもよく、また、マスクを重ねて真空蒸着やスパッタ等をして行ってもよいし、リフトオフ法や印刷法によって行ってもよい。
【００９４】
陽極の厚みとしては、陽極を構成する材料により適宜選択することができ、一概に規定することはできないが、通常、１０ｎｍ〜５０μｍ程度であり、５０ｎｍ〜２０μｍが好ましい。
【００９５】
陽極の抵抗値としては、１０３Ω／□以下が好ましく、１０２Ω／□以下がより好ましい。陽極が透明である場合は、無色透明であっても、有色透明であってもよい。透明陽極側から発光を取り出すためには、その透過率としては、６０％以上が好ましく、７０％以上がより好ましい。
【００９６】
なお、透明陽極については、沢田豊監修「透明電極膜の新展開」シーエムシー刊（１９９９）に詳述があり、ここに記載される事項を本発明に適用することができる。耐熱性の低いプラスティック基材を用いる場合は、ＩＴＯ又はＩＺＯを使用し、１５０℃以下の低温で成膜した透明陽極が好ましい。
【００９７】
（陰極）
陰極は、通常、有機化合物層に電子を注入する電極としての機能を有していればよく、その形状、構造、大きさ等については特に制限はなく、発光素子の用途、目的に応じて、公知の電極材料の中から適宜選択することができる。
【００９８】
陰極を構成する材料としては、例えば、金属、合金、金属酸化物、電気伝導性化合物、これらの混合物などが挙げられる。具体例としてはアルカリ金属（たとえば、ＬＩ、Ｎａ、Ｋ、Ｃｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、およびイッテルビウム等の希土類金属などが挙げられる。これらは、１種単独で使用してもよいが、安定性と電子注入性とを両立させる観点からは、２種以上を好適に併用することができる。
【００９９】
これらの中でも、陰極を構成する材料としては、電子注入性の点で、アルカリ金属やアルカリ土類金属が好ましく、保存安定性に優れる点で、アルミニウムを主体とする材料が好ましい。
アルミニウムを主体とする材料とは、アルミニウム単独、アルミニウムと０．０１質量％〜１０質量％のアルカリ金属又はアルカリ土類金属との合金若しくはこれらの混合物（例えば、リチウム−アルミニウム合金、マグネシウム−アルミニウム合金など）をいう。
【０１００】
なお、陰極の材料については、特開平２−１５５９５号公報、特開平５−１２１１７２号公報に詳述されており、これらの広報に記載の材料は、本発明においても適用することができる。
【０１０１】
陰極の形成方法については、特に制限はなく、公知の方法に従って行うことができる。
例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、前記した陰極を構成する材料との適性を考慮して適宜選択した方法に従って形成することができる。例えば、陰極の材料として、金属等を選択する場合には、その１種又は２種以上を同時又は順次にスパッタ法等に従って行うことができる。
【０１０２】
陰極を形成するに際してのパターニングは、フォトリソグラフィーなどによる化学的エッチングによって行ってもよいし、レーザーなどによる物理的エッチングによって行ってもよく、マスクを重ねて真空蒸着やスパッタ等をして行ってもよいし、リフトオフ法や印刷法によって行ってもよい。
【０１０３】
本発明において、陰極形成位置は特に制限はなく、有機化合物層上の全部に形成されていてもよく、その一部に形成されていてもよい。
また、陰極と前記有機化合物層との間に、アルカリ金属又はアルカリ土類金属のフッ化物、酸化物等による誘電体層を０．１ｎｍ〜５ｎｍの厚みで挿入してもよい。この誘電体層は、一種の電子注入層と見ることもできる。誘電体層は、例えば、真空蒸着法、スパッタリング法、またはイオンプレーティング法等により形成することができる。
【０１０４】
陰極の厚みは、陰極を構成する材料により適宜選択することができ、一概に規定することはできないが、通常１０ｎｍ〜５μｍ程度であり、５０ｎｍ〜１μｍが好ましい。
また、陰極は、透明であってもよいし、不透明であってもよい。なお、透明な陰極は、陰極の材料を１ｎｍ〜１０ｎｍの厚さに薄く成膜し、更にＩＴＯやＩＺＯ等の透明な導電性材料を積層することにより形成することができる。
【０１０５】
（有機化合物層）
本発明における有機化合物層について説明する。
本発明の有機ＥＬ素子は、発光層を含む少なくとも一層の有機化合物層を有しており、前記発光層が、少なくとも、凝集体発光材料、モノマー発光材料及びホスト材料を含有する。前記凝集体発光材料からの発光のピーク波長は、前記モノマー発光材料からの発光のピーク波長より長波長である。
発光層以外の他の有機化合物層としては、前述したごとく、正孔輸送層、電子輸送層、電荷ブロック層、正孔注入層、電子注入層等の各層が挙げられる。
【０１０６】
本発明の有機ＥＬ素子において、有機化合物層を構成する各層は、蒸着法やスパッタ法等の乾式製膜法、湿式塗布方式、転写法、印刷法、インクジェット方式等いずれによっても好適に形成することができる。
【０１０７】
（発光層）
有機発光層は、電界印加時に、陽極、正孔注入層、又は正孔輸送層から正孔を受け取り、陰極、電子注入層、又は電子輸送層から電子を受け取り、正孔と電子の再結合の場を提供して発光させる機能を有する層である。
本発明における発光層は、少なくとも発光材料として、少なくとも、凝集体発光材料及びモノマー発光材料を含有する。好ましくは、前記凝集体発光材料が、前記モノマー発光材料により形成される凝集体である。
本発明における凝集体発光材料及びモノマー発光材料は、好ましくは、燐光発光材料である。
【０１０８】
本発明に於ける発光層はホスト材料を含有する。
ホスト材料とは、発光層において主に電荷の注入、輸送を担う化合物であり、また、それ自体は実質的に発光しない化合物のことである。本明細書において「実質的に発光しない」とは、該実質的に発光しない化合物からの発光量が好ましくは素子全体での全発光量の５％以下であり、より好ましくは３％以下であり、さらに好ましくは１％以下であることをいう。
本発明に於けるホスト材料は、好ましくは、前記一般式（１）で表されるインドール化合物を含有する。
本発明に於けるホスト材料は、モノマー発光材料が凝集体を形成するのに重要な役割を果たしている。本発明に於ける凝集体が、具体的にいかなる構造を有するのか明らかではないが、モノマー発光材料単独からなる場合は、殆ど凝集体を形成することが無く、本発明に於ける特定のホスト材料の共存下で凝集体を明確に形成することから、本発明に於けるホスト材料は、モノマー凝集体を安定化させているものと推定される。
【０１０９】
（正孔注入層、正孔輸送層）
正孔注入層、正孔輸送層は、陽極又は陽極側から正孔を受け取り陰極側に輸送する機能を有する層である。本発明の正孔注入層、正孔輸送層に使用できる材料としては、本発明のインターロック型化合物のほか、他の正孔注入材料、正孔輸送材料を用いることができる。これらの正孔注入材料、正孔輸送材料は低分子化合物であっても高分子化合物であってもよい。
具体的には、ピロール誘導体、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、フタロシアニン系化合物、ポルフィリン系化合物、チオフェン誘導体、有機シラン誘導体、またはカーボン等を含有する層であることが好ましい。
【０１１０】
本発明の有機ＥＬ素子の正孔注入層あるいは正孔輸送層には、電子受容性ドーパントを含有させることができる。正孔注入層、あるいは正孔輸送層に導入する電子受容性ドーパントとしては、電子受容性で有機化合物を酸化する性質を有すれば、無機化合物でも有機化合物でも使用できる。
【０１１１】
具体的には、無機化合物は塩化第二鉄や塩化アルミニウム、塩化ガリウム、塩化インジウム、五塩化アンチモンなどのハロゲン化金属、五酸化バナジウム、および三酸化モリブデンなどの金属酸化物などが挙げられる。
【０１１２】
有機化合物の場合は、置換基としてニトロ基、ハロゲン、シアノ基、トリフルオロメチル基などを有する化合物、キノン系化合物、酸無水物系化合物、フラーレンなどを好適に用いることができる。
この他にも、特開平６−２１２１５３号公報、特開平１１−１１１４６３号公報、特開平１１−２５１０６７号公報、特開２０００−１９６１４０号公報、特開２０００−２８６０５４号公報、特開２０００−３１５５８０号公報、特開２００１−１０２１７５号公報、特開２００１−１６０４９３号公報、特開２００２−２５２０８５号公報、特開２００２−５６９８５号公報、特開２００３−１５７９８１号公報、特開２００３−２１７８６２号公報、特開２００３−２２９２７８号公報、特開２００４−３４２６１４号公報、特開２００５−７２０１２号公報、特開２００５−１６６６３７号公報、特開２００５−２０９６４３号公報等に記載の化合物を好適に用いることが出来る。
【０１１３】
これらの電子受容性ドーパントは、単独で用いてもよいし、２種以上を用いてもよい。電子受容性ドーパントの使用量は、材料の種類によって異なるが、正孔輸送層材料に対して０．０１質量％〜５０質量％であることが好ましく、０．０５質量％〜２０質量％であることが更に好ましく、０．１質量％〜１０質量％であることが特に好ましい。
【０１１４】
正孔注入層、正孔輸送層の厚さは、駆動電圧を下げるという観点から、各々５００ｎｍ以下であることが好ましい。
正孔輸送層の厚さとしては、１ｎｍ〜５００ｎｍであるのが好ましく、５ｎｍ〜２００ｎｍであるのがより好ましく、１０ｎｍ〜１００ｎｍであるのが更に好ましい。また、正孔注入層の厚さとしては、０．１ｎｍ〜２００ｎｍであるのが好ましく、０．５ｎｍ〜１００ｎｍであるのがより好ましく、１ｎｍ〜１００ｎｍであるのが更に好ましい。
正孔注入層、正孔輸送層は、上述した材料の１種又は２種以上からなる単層構造であってもよいし、同一組成又は異種組成の複数層からなる多層構造であってもよい。
【０１１５】
（電子注入層、電子輸送層）
電子注入層及び電子輸送層は、陰極又は陰極側から電子を受け取り陽極側に輸送する機能を有する層である。
【０１１６】
本発明における電子輸送層は、電子注入材料、電子輸送材料を用いることができる。これらの電子注入材料、電子輸送材料は低分子化合物であっても高分子化合物であってもよい。
具体的には、ピリジン誘導体、キノリン誘導体、ピリミジン誘導体、ピラジン誘導体、フタラジン誘導体、フェナントロリン誘導体、トリアジン誘導体、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、シロールに代表される有機シラン誘導体、等を含有する層であることが好ましい。
【０１１７】
電子注入層、電子輸送層の厚さは、駆動電圧を下げるという観点から、各々５００ｎｍ以下であることが好ましい。
電子輸送層の厚さとしては、１ｎｍ〜５００ｎｍであるのが好ましく、５ｎｍ〜２００ｎｍであるのがより好ましく、１０ｎｍ〜１００ｎｍであるのが更に好ましい。また、電子注入層の厚さとしては、０．１ｎｍ〜２００ｎｍであるのが好ましく、０．２ｎｍ〜１００ｎｍであるのがより好ましく、０．５ｎｍ〜５０ｎｍであるのが更に好ましい。
電子注入層、電子輸送層は、上述した材料の１種又は２種以上からなる単層構造であってもよいし、同一組成又は異種組成の複数層からなる多層構造であってもよい。
【０１１８】
（正孔ブロック層）
正孔ブロック層は、陽極側から発光層に輸送された正孔が、陰極側に通りぬけることを防止する機能を有する層である。本発明において、発光層と陰極側で隣接する有機化合物層として、正孔ブロック層を設けることができる。
正孔ブロック層を構成する化合物の例としては、ＢＡｌｑ等のアルミニウム錯体、トリアゾール誘導体、ＢＣＰ等のフェナントロリン誘導体、等が挙げられる。
正孔ブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。
正孔ブロック層は、上述した材料の１種又は２種以上からなる単層構造であってもよいし、同一組成又は異種組成の複数層からなる多層構造であってもよい。
【０１１９】
（電子ブロック層）
電子ブロック層は、陰極側から発光層に輸送された電子が、陽極側に通りぬけることを防止する機能を有する層である。本発明において、発光層と陽極側で隣接する有機化合物層として、電子ブロック層を設けることができる。
電子ブロック層を構成する化合物の例としては、例えば前述の正孔輸送材料として挙げたものが適用できる。
電子ブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。
正孔ブロック層は、上述した材料の１種又は２種以上からなる単層構造であってもよいし、同一組成又は異種組成の複数層からなる多層構造であってもよい。
【０１２０】
（保護層）
本発明において、有機ＥＬ素子全体は、保護層によって保護されていてもよい。
保護層に含まれる材料としては、水分や酸素等の素子劣化を促進するものが素子内に入ることを抑止する機能を有しているものであればよい。
その具体例としては、Ｉｎ、Ｓｎ、Ｐｂ、Ａｕ、Ｃｕ、Ａｇ、Ａｌ、Ｔｉ、またはＮｉ等の金属、ＭｇＯ、ＳｉＯ、ＳｉＯ２、Ａｌ２Ｏ３、ＧｅＯ、ＮｉＯ、ＣａＯ、ＢａＯ、Ｆｅ２Ｏ３、Ｙ２Ｏ３、またはＴｉＯ２等の金属酸化物、ＳｉＮｘ、ＳｉＮｘＯｙ等の金属窒化物、ＭｇＦ２、ＬｉＦ、ＡｌＦ３、またはＣａＦ２等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
【０１２１】
保護層の形成方法については、特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、または転写法を適用できる。
【０１２２】
（封止）
さらに、本発明の有機電界発光素子は、封止容器を用いて素子全体を封止してもよい。
また、封止容器と発光素子の間の空間に水分吸収剤又は不活性液体を封入してもよい。水分吸収剤としては、特に限定されることはないが、例えば、酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、および酸化マグネシウム等を挙げることができる。不活性液体としては、特に限定されることはないが、例えば、パラフィン類、流動パラフィン類、パーフルオロアルカンやパーフルオロアミン、パーフルオロエーテル等のフッ素系溶剤、塩素系溶剤、およびシリコーンオイル類が挙げられる。
【０１２３】
（駆動）
本発明の有機電界発光素子は、陽極と陰極との間に直流（必要に応じて交流成分を含んでもよい）電圧（通常２ボルト〜１５ボルト）、又は直流電流を印加することにより、発光を得ることができる。
本発明の有機電界発光素子の駆動方法については、特開平２−１４８６８７号公報、同６−３０１３５５号公報、同５−２９０８０号公報、同７−１３４５５８号公報、同８−２３４６８５号公報、同８−２４１０４７号公報、特許第２７８４６１５号公報、米国特許５８２８４２９号公報、同６０２３３０８号公報等に記載の駆動方法を適用することができる。
【０１２４】
本発明の発光素子は、種々の公知の工夫により、光取り出し効率を向上させることができる。例えば、基板表面形状を加工する（例えば微細な凹凸パターンを形成する）、基板・ＩＴＯ層・有機層の屈折率を制御する、基板・ＩＴＯ層・有機層の膜厚を制御すること等により、光の取り出し効率を向上させ、外部量子効率を向上させることが可能である。
【０１２５】
本発明の発光素子は、陽極側から発光を取り出す、いわゆる、トップエミッション方式であっても良い。
【０１２６】
（本発明の用途）
本発明の有機電界発光素子は、表示素子、ディスプレイ、バックライト、電子写真、照明光源、記録光源、露光光源、読み取り光源、標識、看板、インテリア、光通信等に好適に利用できる。
【実施例】
【０１２７】
本発明について実施例を用いて具体的に説明するが、本発明はこれらの実施例に限定されるものではない。
１．有機ＥＬ素子の作製
（本発明の素子１〜４の作製）
０．５ｍｍ厚み、２．５ｃｍ角のガラス基板を洗浄容器に入れ、２−プロパノール中で超音波洗浄した後、３０分間ＵＶ−オゾン処理を行った。この透明陽極上に真空蒸着法にて以下の層を蒸着した。本発明の実施例における蒸着速度は特に断りのない場合は０．２ｎｍ／秒である。蒸着速度は水晶振動子を用いて測定した。以下に記載の膜厚も水晶振動子を用いて測定したものである。
・陽極：ガラス基板上にＩＴＯ（Ｉｎｄｉｕｍ  Ｔｉｎ  Ｏｘｉｄｅ）を膜厚１００ｎｍに蒸着した。
・正孔注入層：陽極（ＩＴＯ）の上に、４，４’，４”−Ｔｒｉｓ（Ｎ−（２−ｎａｐｈｔｙｌ）−Ｎ−ｐｈｅｎｙｌ−ａｍｉｎｏ）−ｔｒｉｐｈｅｎｙｌａｍｉｎｅ（２−ＴＮＡＴＡと略記する）と、２−ＴＮＡＴＡに対して０．３質量％の２，３，５，６−テトラフルオロ−７，７，８，８−テトラシアノキノジメタン（Ｆ４−ＴＣＮＱと略記する）を共蒸着した。膜厚は１６０ｎｍに蒸着であった。
・正孔輸送層：正孔注入層の上に、α−ＮＰＤ（Ｂｉｓ［Ｎ−（１−ｎａｐｈｔｈｙｌ）−Ｎ−ｐｈｅｎｙ］ｂｅｎｚｉｄｉｎｅ）を膜厚１０ｎｍに蒸着した。
・第二正孔輸送層：正孔輸送層の上にアミン化合物１を厚み３ｎｍに蒸着した。
・発光層：第二正孔輸送層の上にホスト材料としてインドール化合物１と白金錯体１を共蒸着した。共蒸着比を変更して、発光層中の白金錯体１の含有率を表１に示すように変えた。厚みは６７ｎｍであった。
・電子輸送層：発光層の上に一般式（１）で表されるＢｉｓ−（２−ｍｅｔｈｙｌ−８−ｑｕｉｎｏｌｉｎｏｌａｔｏ）−４−（ｐｈｅｎｙｌ−ｐｈｅｎｏｌａｔｅ）−ａｌｕｍｉｎｉｕｍ（III）（ＢＡｌｑと略記する）を厚み４０ｎｍに蒸着した。
・電子注入層：電子輸送層の上にＬｉＦを厚み１ｎｍに蒸着した。
・陰極：電子輸送層の上にパタ−ニングしたマスク（発光領域が２ｍｍ×２ｍｍとなるマスク）を設置し、金属アルミニウムを１００ｎｍ蒸着し陰極とした。
【０１２８】
作製した積層体を、アルゴンガスで置換したグロ−ブボックス内に入れ、ステンレス製の封止缶および紫外線硬化型の接着剤（ＸＮＲ５５１６ＨＶ、長瀬チバ（株）製）を用いて封止した。
こうして、本発明の素子１〜４を作製した。
【０１２９】
実施例に用いた材料の構造を下記に示す。
【０１３０】
【化３４】
2010135689.tif 000036
【０１３１】
【化３５】
2010135689.tif 000037
【０１３２】
比較の素子１〜３の作製
本発明の素子１の作製において、発光層として下記の発光層を用いた以外は本発明の素子１と同様にして比較の素子１〜３を作製した。
発光層：Ｎ，Ｎ’−ｄｉ−ｃａｒｂａｚｏｌｙ−３，５−ｂｅｎｚｅｎｅ（ｍＣＰと略記する）と白金錯体１を共蒸着した。共蒸着比を変更して、発光層中の白金錯体１の含有率を表１に示すように変えた。厚みは６７ｎｍであった。
【０１３３】
【化３６】
2010135689.tif 000038
【０１３４】
（性能評価）
得られた本発明の素子及び比較の素子について、下記に従って発光色及び駆動耐久性を調べた。
１）発光色
・発光色を視覚的認識により官能評価した。
・また、発光を分光光度形により発光スペクトルを測定し、発光のピーク波長を求めた。モノマーによる発光のピーク波長は４５６ｎｍに観察され、凝集体による発光のピーク波長は５７０ｎｍに観察された。これから、モノマーによる発光のピーク強度に対する凝集体による発光のピーク強度の比率を求めた。
【０１３５】
２）駆動耐久性
東陽テクニカ（株）製ソースメジャーユニット２４００を用いて、直流電圧を各素子に印加し、輝度が１０００ｃｄ／ｍ２発光させた。となるように発光させた。該電流電圧条件で発光を継続し、輝度が５００ｃｄ／ｍ２まで減少する時間を測定して、駆動耐久性とした。
得られた結果を表１に示した。
【０１３６】
【表１】
2010135689.tif 000039
【０１３７】
表１の結果より、本発明の素子は、いずれも白色発光を示し、白金錯体１の含有率が２０質量％〜４０質量％まで増加するに連れて凝集体発光による発光強度が０．３〜０．７まで増加し、駆動耐久性が向上した。
一方、比較の素子では、白金錯体１の含有率を２０質量％〜４０質量％まで増加しても、凝集体の強度比は０．０５〜０．１２までしか増加せず、発光色はモノマー発光による青色であった。また、駆動耐久性は、白金錯体１の含有率が増加するほど、低下した。
従って、本発明の素子における予想外に高い比率での凝集体の形成、また凝集体形成による駆動耐久性の向上は全く予想外の効果である。
【０１３８】
実施例２
１．有機ＥＬ素子の作製
【０１３９】
（本発明の素子１０の作製）
本発明の素子１の作製において、発光層として下記の発光層を用いた以外は本発明の素子１と同様にして本発明の素子１０を作製した。
発光層：インドール化合物１と、インドール化合物１に対して４０質量％の白金錯体１及び１質量％の白金錯体２の３元共蒸着を行った。厚みは６７ｎｍであった。
【０１４０】
【化３７】
2010135689.tif 000040
【０１４１】
（本発明の素子１１の作製）
本発明の素子１の作製において、発光層として下記の発光層を用いた以外は本発明の素子１と同様にして本発明の素子１１を作製した。
発光層：インドール化合物１と、インドール化合物１に対して４０質量％の白金錯体１及び１質量％のＩｒ（ｐｐｙ）３の３元共蒸着を行った。厚みは６７ｎｍであった。
【０１４２】
【化３８】
2010135689.tif 000041
【０１４３】
（本発明の素子１２の作製）
本発明の素子１の作製において、発光層として下記の発光層を用いた以外は本発明の有機ＥＬ素子１と同様にして本発明の素子１２を作製した。
発光層：インドール化合物１と、インドール化合物１に対して３０質量％の白金錯体１及び１質量％のＩｒ（ｐｉｑ）３の３元共蒸着を行った。厚みは６７ｎｍであった。
【０１４４】
【化３９】
2010135689.tif 000042
【０１４５】
（本発明の素子１３の作製）
本発明の素子１の作製において、発光層として下記の発光層を用いた以外は本発明の素子１と同様にして本発明の素子１３を作製した。
発光層：インドール化合物１と、インドール化合物１に対して４０質量％の白金錯体１及び１質量％のＩｒ（ｐｉｑ）３の３元共蒸着を行った。厚みは６７ｎｍであった。
【０１４６】
２．性能評価
得られた本発明の素子及び比較の素子について、実施例１と同様に発光色及び駆動耐久性を調べた。更に、発光色をＣＩＥ  ＸＹＺ表色系により数値化した。該表色系はＲＧＢ加色法に基づき、ｘｙ色度図が作成され、色度座標（ｘ、ｙ）により色を表現するものである（日本写真学会編、「写真工学の基礎−銀塩写真編−」、６０３頁〜６０６頁、１９９８年発行を参照）。
その結果、白金錯体１のモノマー体と凝集体による発光スペクトルに加えて、追加の発光材料による発光が加わり、さらに豊富な演色性の白色発光が得られた。
例えば、本発明の素子１０では、ＣＩＥ色度座標において、（ｘ，ｙ）＝（０．３１，０．３４）の白色発光が得られた。
本発明の素子１１では、ＣＩＥ色度座標において、（ｘ，ｙ）＝（０．２６，０．３６）の白色発光が得られた。
本発明の素子１２では、ＣＩＥ色度座標において、（ｘ，ｙ）＝（０．３４，０．３１）の白色発光が得られた。
本発明の素子１３では、ＣＩＥ色度座標において、（ｘ，ｙ）＝（０．３４，０．３２）の白色発光が得られた。
【０１４７】
実施例３
１．有機ＥＬ素子の作製
【０１４８】
（本発明の素子２０の作製）
実施例１の本発明の有機ＥＬ素子１の作製において、発光層として下記の第１発光層と第２発光層の積層を用いた以外は本発明の有機ＥＬ素子１と同様にして本発明の有機ＥＬ素子２０を作製した。
第１発光層：インドール化合物１と、インドール化合物１に対して３０質量％の白金錯体１を共蒸着した。厚みは５７ｎｍであった。
第２発光層：第１発光層の上に、ｍＣＰに対して１５質量％の白金錯体２を共蒸着した。厚みは１０ｎｍであった。
【０１４９】
（本発明の素子２１の作製）
実施例１の本発明の有機ＥＬ素子１の作製において、発光層として下記の第１発光層と第２発光層の積層を用いた以外は本発明の有機ＥＬ素子１と同様にして本発明の有機ＥＬ素子２０を作製した。
第１発光層：インドール化合物１と、インドール化合物１に対して３０質量％の白金錯体１を共蒸着した。厚みは５７ｎｍであった。
第２発光層：第１発光層の上に、ｍＣＰと、インドール化合物１に対して５質量％のＩｒ（ｐｉｑ）３を共蒸着した。厚みは１０ｎｍであった。
【０１５０】
２．性能評価
得られた本発明の素子及び比較の素子について、実施例１と同様に発光色及び駆動耐久性を調べた。更に、実施例２と同様に、発光色をＣＩＥ  ＸＹＺ表色系により数値化した。
その結果、白金錯体１のモノマー体と凝集体による発光スペクトルに加えて、追加の発光材料による発光が加わり、さらに豊富な演色性の白色発光が得られた。
例えば、本発明の素子２０では、ＣＩＥ色度座標において、（ｘ，ｙ）＝（０．２６，０．３６）の白色発光が得られた。
本発明の素子２１では、ＣＩＥ色度座標において、（ｘ，ｙ）＝（０．３４，０．３２）の白色発光が得られた。
【図面の簡単な説明】
【０１５１】
【図１】本発明の有機ＥＬ素子の断面構成を示す概念図である。
【図２】本発明の有機ＥＬ素子の別の態様の断面構成を示す概念図である。
【図３】本発明の有機ＥＬ素子の別の態様の断面構成を示す概念図である。
【図１】
2010135689.tif 000046
【図２】
2010135689.tif 000047
【図３】
2010135689.tif 000048